FR 2251664 A1 19750613 FR 7341143 A 19731119 La présente invention concerne un revtemenQ de sol destiné notamment aux terrains de sports. La présente invention a pour but de fournir un reve- tement de sol qui possède à la fois une grande résistance aux chocs- et aux poinçonnements, une insensibilité aux agents biologiques, chimiques et atmosphériques, une perméabilité suffisante et une souplesse appropriée. Le revêtement de sol selon la présente invention est. formé d'une nappe non tissée de filaments synthétiques continus aiguilletés imprégnés d'une résine thermoplastique insoluble dans liteau. Dans un mode de réalisation avantageux de l'invention la nappe non tissée est constituée de filaments continus de polytéréphtalate d'éthylène glycol avant un titfa de 1J5 à 30 décitex qui sont aiguilletés à raison d'environ 25 à 150 points au centimètre carré et la résine d'imprégnation est un copolymère de chlorure de vinyle et d'un ester acrylique. Une telle résine est vendue dans le commerce sous forme de dispersion sous la désignation Rhodopas XD 510 par la Société Rédis et sous la désignation GEON 576 par la Société Goodrich. Ce revêtement convient particulièrement pour les ter rainsde sports et peut être aisément adapté au sport envisagé. En effet, la souplesse et le rebond. désirés peuvent être obtenus en modifiant l'épaisseur de la nappe de filaments continus, le mode d'imprégnation de cette nappe et la proportion de résine thermoplastique par rapport à la nappe de filaments continus La perméabilité de cette nappe peut être modifiée de la mAeme façon. Toutefois, dans le mode de réalisation avantageux mentionné ci-dessus l'épaisseur de la nappe est de préférence de 3 à 30 mm et plus particulièrement de 5 à 16 mm et le taux totald'imprégnation par la résine est d'environ 0,5 à 4 kggm2 Le revêtement selon l'invention peut être utilisé aussi bien pour des terrains couverts que des terrains découverts. I1 peut évidemment être utilisé pour des sols autres que des terrains de sports, tels que des allées de jardin, des trottoirs, des terw rasses, des cours d'écoles, etc. Le revetement selon l'invention peut autre appliqué par encollage sur tout support poreux ou non, nivelé et compacté. On applique avantageusement ce revêtement sur une chape poreuse ou non d'agrégats liés avec du ciment ou avec une émulsion de bitume. Cette chape peut elle-même être réalisée sur un empierrement ou une fondation établis sur un fond drainé ou non selon la nature du sol. Le revêtement peut être préparé directement sur le lieu d'utilisation. Dans ce cas, on encolle la nappe non tissée de filaments synthétiques aiguilletés ainsi que le support destiné à recevoir le revetement. On applique alors la nappe suer le support. On pulvérise une dispersion aqueuse de la résine thermoplastique sur la nappe et on laisse sécher. On répète éventuel- lement l'opérationafin d'accroStre la teneur en résine à la surface et raidir ainsi cette surface. Les exemples suivants illustrent l'invention. EXEMPLE 1 On utilise une nappe non tissée de filaments continus aiguilletés en polytéréphtalate d'éthylène glycol ayant un titre de 8 décitex et un taux d'aiguilletage de 70 points/cm . La nappe a une épaisseur de 6 mm et un poids de 600 g/m2. On utilise comme dispersion une dispersion d'un copolymère de chlorure de vinyle et d'ester acrylique contenant un fongicide, un colorant et un plastifiant, l'acétate de butylène glycol, et présentant un extrait sec de 55 % et qui est vendue par la Société Rédis sous la désignation Rhodopas XD 510. On applique tout d'abord sur la nappe par pulvérisation la dispersion mentionnée ci-dessus diluée avec 40 ffi d'eau. Cette première application est effectuée à raison de 2,2 kg/m2. On applique ensuite, afin de raidir la surface, la dispersion à 55 % d'extrait sec à raison de.l kg/m2. On obtient après séchage un revêtement qui convient très bien pour les courts de tennis. EXEMPLE 2 On utilise une nappe de filaments continus aiguilletés en polytéréphtalate d'éthylène glycol du même type qu1aï'exemple 1 mais ayant une épaisseur de 9 mm et un poids de 900 g/m2. On utilise la même dispersion qu a l'exemple 1. On applique tout d'abord par pulvérisation la dispersion diluée avec 50 % d'eau à raison de 1,4 kg/m2 puis la dispersion sans dilution à raison de 0,6 kg/m2. On obtient un revêtement qui possède une souplesse supérieure à celle du revêtement de l'exemple 1. Il est à noter que l'an peut également utiliser d'autres résines et notamment une émulsion de bitume resinilique tel que le produit vendu sous la marque RSCOLOR par la Société ESSO. REVEllDICATICIS 1. Revêtement de sol notamment de terrains de sports, caractérisé en ce qu'il est formé d'une nappe non tissée de filaments synthétiques oontinus aiguilletés imprégnés d'une résine thermoplastique insoluble dans l'eau. 2. Revêtement de sol selon la revendication 1, caractérisé en ce que la nappe est constituée de filaments cosinus de polytéréphtalate d'éthylène glycol ayant un titre de 1,5 à 30 décitex ces filaments étant aiguilletés à raison d environ 25 à 150 points par centimètre carré et--la résine thermoplastique est un copolymère de chlorure de vinyle et d'un ester acrylique. 3. Revêtement de sol selon la revendication 2 > carac- térisé en ce que 1'épaisseur de la nappe est de 3 à 30 min et le taux d'imprégnation par la resine est d'environ 0,5 à 4 kg/m2. 4. Procédé d'obtention d'un revêtement de sol selon l'une quelconque des revendications 1 à 3, caractérisé en ce que l'on colle la nappe non tissée sur un support et lton applique sur la nappe une dispersion aqueuse de la résine thermoplastique par pulvérisation. 5. Procédé selon la revendication 4, caractérisé en ce que, après séchage de la dispersion de résine, on pulvérise à la surface une dispersion de résine thermoplastique pour accroltre la teneur superficielle en résine.